(57)【要約】【課題】  セルロース系繊維構造物の風合いや染色性能（例えば、染色できる色）条件を損わずに、赤外線を用いたカメラによる透視・盗撮を防止できるセルロース系繊維を用いた繊維製品を提供する。【解決手段】  本発明は、赤外線の吸収特性を持つ染料により染色したセルロース系繊維構造物であって、赤外線の吸収または反射特性を有する染料にて連続染色し、連続染色した前記繊維構造物の片面をエメリーまたはブラシ起毛加工し、エメリーまたはブラシ起毛加工後、直接染料、反応染料、ナフトール染料、バット染料から選ばれる少なくとも１種の染料を用いて染色することを特徴とする。【選択図】  図１
2009127146.tif 000002
【特許請求の範囲】
【請求項１】
赤外線の吸収または反射特性を持つ染料により染色したセルロース系繊維構造物であって、前記染料にて染色し、染色した前記繊維構造物の片面をエメリー起毛またはブラシ起毛加工したことを特徴とする透視・盗撮防止セルロース系繊維構造物。
【請求項２】
請求項１記載のセルロース系繊維構造物であって、前記エメリーまたはブラシ起毛加工後、直接染料、反応染料、ナフトール染料、バット染料から選ばれる少なくとも１種の染料を用いて染色することを特徴とする透視・盗撮防止セルロース系繊維構造物。
【請求項３】
請求項１乃至２記載のセルロース系繊維構造物であって、前記セルロース系繊維が木綿、麻等の天然セルロース繊維、ビスコースレーヨン、銅アンモニアレーヨン（キュプラ）、テンセル（精製セルロース）、ポリノジック等の再生セルロース繊維、アセテート等の半再生セルロース繊維、または、動物繊維、ナイロンやポリエステルの合成繊維をセルロース系繊維と混合したことを特徴とする透視・盗撮防止セルロース系繊維構造物。
【請求項４】
赤外線の吸収または反射特性を持つ染料により染色したセルロース系繊維構造物であって、
前記染料にて染色する工程と、染色した前記繊維構造物の片面をエメリー起毛加工またはブラシ起毛加工する工程からなることを特徴とする透視・盗撮防止セルロース系繊維構造物の加工方法。
【発明の詳細な説明】
【技術分野】
【０００１】
本発明は赤外線領域の吸収または反射が大きい染料を用いて、セルロース系繊維を染色することにより、赤外線によるカメラなどを用いた透視・盗撮を防止できるセルロース系繊維構造物およびその加工方法に関する。
【背景技術】
【０００２】
近年、赤外光線を光源としてＣＣＤカメラなどにて撮影すると、生地を透視した状態で人体が撮影されるという現象を利用し盗撮などが行われた。
このような赤外線を用いたカメラによる透視・盗撮を防止するためは、赤外線を反射するまたは吸収することが考えられる。赤外線を反射する方法として、例えば、軍隊の迷彩服に、赤外線を反射する染料を利用することが提案されている（特許文献１）。また、赤外線を吸収する方法としては、例えば、カーボンを含有した染料で染色すれば、赤外線を吸収するために透視できない。また、特許文献２（特開２０００−３２８４４１号公開公報）では、透視を防止するために赤外線吸収または赤外線反射能を有する肌面当接用繊維材料が提案されている。
【０００３】
従来の方法で、（１）赤外線を吸収するカーボンを含有する染料で染色する場合、カーボンの色が基本となるため、黒い色しか染色できない。（２）特許文献１は、赤外線遮断剤を生地に固着させているために、生地の風合いや性能を損なわないようにするために、点や線、格子などとしている。また、固着方法は従来の捺染（プリント）法などが用いられている。（３）また、特許文献３（特開平９−２９１４６３号公開公報）では、赤外線を吸収し保温効果が得られる衣料が開示されている。
【０００４】
【特許文献１】特開平５−２２２６８２号公開公報
【特許文献２】特開２０００−３２８４４１号公開公報
【特許文献３】特開平９−２９１４６３号公開公報
【発明の開示】
【発明が解決しようとする課題】
【０００５】
本発明は、セルロース系繊維構造物の風合いや染色性能（例えば、染色できる色）条件を損わずに、赤外線を利用したカメラによる透視・盗撮を防止できる繊維製品を提供する。
【課題を解決するための手段】
【０００６】
本発明は、
＜１＞赤外線の吸収または反射特性を持つ染料により染色したセルロース系繊維構造物であって、前記染料にて染色し、染色した前記繊維構造物の片面をエメリー起毛加工またはブラシ起毛加工したことを特徴とする透視・盗撮防止セルロース系繊維構造物、
＜２＞＜１＞記載のセルロース系繊維構造物であって、前記エメリー起毛加工またはブラシ起毛加工後、直接染料、反応染料、ナフトール染料、バット染料から選ばれる少なくとも１種の染料を用いて染色することを特徴とする透視・盗撮防止セルロース系繊維構造物、
＜３＞＜１＞乃至＜２＞記載のセルロース系繊維構造物であって、前記セルロース系繊維が木綿、麻等の天然セルロース繊維、ビスコースレーヨン、銅アンモニアレーヨン（キュプラ）、テンセル（精製セルロース）、ポリノジック等の再生セルロース繊維、アセテート等の半再生セルロース繊維、または、動物繊維、ナイロンやポリエステルの合成繊維をセルロース系繊維と混合したことを特徴とする透視・盗撮防止セルロース系繊維構造物、
＜４＞赤外線の吸収または反射特性を持つ染料により染色したセルロース系繊維構造物であって、前記染料にて染色する工程と、染色した前記繊維構造物の片面をエメリー起毛加工またはブラシ起毛加工する工程からなることを特徴とする透視・盗撮防止セルロース系繊維構造物の加工方法、
である。
【発明の効果】
【０００７】
本発明のセルロース系繊維構造物は、赤外線を吸収または反射する染料により染色され、かつ、エメリー起毛加工またはブラシ起毛加工されているので、
＜１＞赤外線を用いたカメラによる暗視または透視を防止できるとともに、
＜２＞エメリー起毛またはブラシ起毛加工しており、且つバインダーを用いていないので生地の風合いが柔らかい、
＜３＞エメリー起毛またはブラシ起毛加工側の染料は削除されているので、所望の染色が可能になる、
＜４＞捺染（プリント）による染色方法よりも生産効率が良くコストを抑えられる、
などの効果を有する。
【発明を実施するための最良の形態】
【０００８】
本発明のセルロース系繊維構造物としては、織物、編物、不織布等が挙げられる。これらの繊維構造物を構成するセルロース系繊維としては、木綿、麻等の天然セルロース繊維、ビスコースレーヨン、銅アンモニアレーヨン（キュプラ）、テンセル（精製セルロース）、ポリノジック等の再生セルロース繊維、アセテート等の半再生セルロース繊維が挙げられる。本発明の目的をそこなわない範囲で、羊毛等の動物繊維、ナイロンやポリエステル等の合成繊維や他のセルロース系以外の繊維を混合してもよい。これらのなかでも特に、吸水性、吸湿性、風合い等の点から綿繊維を３０質量％以上、特に５０質量％以上含有することが好ましく、とりわけ綿繊維が１００質量％の繊維構造物を好適に使用することができる。
【０００９】
本発明は、セルロース用に上市されている染料の中から、赤外線領域の吸収がより大きい染料で染色する。
赤外線領域の吸収がより大きい染料としては、直接染料、反応染料、ナフトール染料、バット染料の中から選定できるが、特に、バット染料の一部のものが効果的であり、インダンスレン グレーＮＣ（Ｖａｔ  Ｂｌａｃｋ  １９）（ダイスター社製）、インダンスレン ブラウン ＬＢＧ（ＶａｔＢｒｏｗｎ  ８４）（ダイスター社製）、ミケスレン オリーブ Ｔ（Ｖａｔ  Ｂｌａｃｋ  ２５）（ダイスター社製）、ニホンスレン グレーＭ（Ｖａｔ  Ｂｌａｃｋ  ８）（住友化学製）、ミケスレン グレーＣＬ（Ｖａｔ  Ｂｌａｃｋ  ３１）（ダイスター社製）、ミケスレン  ダイレクトブラック  ＲＢ（ダイスター社製）等が例示できる。
以下、赤外線の吸収特性を有する染料で説明するが、赤外線の反射特性を有する染料を用いても同様の効果が得られる。
【００１０】
本発明の加工方法は、セルロース系繊維構造物、たとえば織編物の糸または生地の内部まで染色されない範囲で、連続で染色し、これらの内部に染料が染み込まない程度に加工する。本発明の染色は、パディング法やスプレー法などにより、染料の付与、乾燥を短時間に連続的に行い、染料が表面部に存在する間に乾燥させる。または、乾燥に伴なう染料の移行（マイグレーション）によって表面部に染料が移動するように加工する。液流染色法などによるバッチ染色は、染料と生地との接触時間の管理が困難であり、糸の内部まで染料が染み込むことが多く、好ましくない。
【００１１】
次に、染色後の織編物の片側を、エメリー起毛加工またはブラシ起毛加工により、前述の染料を剥ぎ取る。エメリー起毛加工は、エメリー・ペーパー（サンド・ペーパー、工業用ダイヤモンドを使ったもの等）を表面に貼り付けたローラーで、織編物の表面を擦って、軽く起毛するものである。また、ブラシ起毛はこれら研磨物をブラシの毛の表面に配置したものである。これらの起毛加工により織編物の起毛加工面は、表面のセルロースが削られ染料が擦り取られるとともにフィブリル化するために独特のソフトな風合いとなり、染色されていない糸の色が表面に現れる。この染色されていない糸に、所望の染色を施すことができる。
【００１２】
また、これらの染料で染色の色は、黒っぽい色または濃色に染色した場合、エメリー起毛で表面を剥ぎ取ったとしても、染料を残した側の色が透けて見えるために、剥ぎ取った面に淡色系の染色をしても所望の色がでない。ゆえに、染料を剥ぎ取った側に所望の色を出すためには、赤外線領域を吸収する無彩色、例えば薄い灰色などで染色することが好ましい。
【００１３】
エメリー起毛加工により赤外線吸収染料を剥ぎ取った面への染色は、所望とする色相に応じて、直接染料、反応染料、ナフトール染料、バット染料等の中から適宜選定できる。染色方法は、連続染色、捺染（プリント）、浸染染色など、適宜求められる染色手法によって決定すればよい。
【００１４】
本発明の赤外線領域の吸収がより大きい染料を用いた染色を説明する。
これらの染料は、例えば漂白綿１００％（シルケット加工無し）の生地に０．７５ｏｗｆ％で染色した場合、分光反射率が、４００から７００ｎｍの範囲で１５〜２５％、および８００から１，２００ｎｍの範囲で６０％以下であるものが好ましい。
また、赤外線領域の吸収が大きいバット染料を用いた場合、繊維構造物への染料濃度ｏｗｆ％（対生地重量％）の濃度範囲については、目的の色相および素材繊維によって変わる。前述のバット染料の場合、例えば漂白綿１００％（シルケット加工無し）の生地のとき、少なくとも、０．５ｏｗｆ％とするが、淡色であるためには、１．０ｏｗｆ％以下、好ましくは、０．８ｏｗｆ％以下とすることが望ましい。尚、ここで淡色とは、ＪＩＳ  Ｌ  ０８０８標準染色濃度の３号（１／６濃度）の色相と同等もしくはそれよりも淡い色をいう。
【００１５】
本発明の染色後のセルロース系繊維構造物の赤外線吸収程度としては、７５０から１５００ｎｍの範囲内で生地の分光反射率が、６５％以下とするが、太陽光による放射照度が高い７５０から９００ｎｍでの分光反射率が５０％以下、および９００ｎｍを超え１５００ｎｍの範囲で６５％以下であることが好ましく、７５０から９００ｎｍでの分光反射率が４０％以下、９００ｎｍを超え１２００ｎｍの範囲で５５％以下、および１２００ｎｍを超え１５００ｎｍの範囲で６５％以下であることがさらに好ましい。
【００１６】
なお、本発明では、分光反射率の測定方法は、ＪＩＳ  Ｚ  ８７２２の条件ｄ）で行なった。
【００１７】
本発明のセルロース系繊維構造物は、エメリー起毛加工後に加工面側に所望の染色が可能であることから一般的な衣料に用いられ、肌着はもちろんシャツ、例えばスクールシャツ等が好適である。
【実施例】
【００１８】
以下、実施例及び比較例を示し、本発明をより具体的に説明するが、本発明は下記の実施例に制限されるものではない。
【００１９】
表１に記載の木綿１００％かつ英式番手６０番手の糸を丸編み機にて作製したスムス編みの生地と、木綿１００％かつ英式番手３０番手のＳ撚りとＺ撚りの糸を１：１交編で丸編み機にて作製した天竺編みの生地を用意した。
[表１]
2009127146.tif 000003
【００２０】
［実施例１、２］
前記２種類の生地を、プリマゾール  ＡＭＫ（ＢＡＳＦ社製）とＶａｔ  Ｂｌａｃｋ  １９（ダイスター社製）を表２に示す分量で混合した染色液（水溶液）に、パディングし、マングルで絞り、乾燥する。次に苛性ソーダ、無水ボウ硝、ハイドロサルファイトを表２に記載した分量の水溶液をパッドして、その後、１０５℃で４５秒間還元スチーム処理する。引き続いて、定法に従い、３５％過酸化水素の水溶液で酸化した後、ソーピングを行う。
次に、２4０番エメリー・ペーパーを用いてエメリー起毛加工を、６回通す。
起毛加工後、Ｒｅａｃｔｉｖｅ  Ｂｌｕｅ  ５２（ハンツマン社製）、Ｒｅａｃｔｉｖｅ  Ｒｅｄ  ５６（クラリアント社製）、並びに、Ｒｅａｃｔｉｖｅ  Ｂｌａｃｋ  ５（ダイスター社製）を用いて定法に従い浸染法により表３に示す分量、温度、時間で反応染料染色をおこなった。
【００２１】
[表２]染色パッド液処方・還元スチーム処方
2009127146.tif 000004
[表３] 浸染法反応染料染色
2009127146.tif 000005
＊ｏｗｆ％とは、繊維生地質量に対する質量％です。バッチ加工での使用する単位である。例えば３．０  ｏｗｆ％とは、繊維生地重量が１００ｇの時にこの薬品を３ｇ使用する。
【００２２】
［比較例１、２］
比較例１，２は、生地及び加工方法は同一であるが、処理液と表２及び表３に記載した分量及び染色処理温度とその時間以外は、実施例と同一である。
【００２３】
評価方法は、日本紡績検査協会のボーケン  ＲＥＰＯＲＴ  No.８９（２００７）に記載されている方法に準じて行った。
日本紡績検査協会の試験方法
（１）試験（生地）を透過判定板（視力検査表）に被せ、試験台に設置する。
（２）赤外線投光機を用いて、試験表面に約７ｍＷ／ｃｍ２の強度で投光する。
（３）試料をデジタルカメラで通常撮影する。
（４）試料を赤外線カメラで透過撮影する。
（５）透過撮影した画像を確認し、透過の有無を判定する。
【００２４】
図１は、スムス編みの染色加工生地を反射板の上に被せ、赤外線カメラで撮影したものである。（ａ）実施例１の生地は透過しないが、（ｂ）比較例１は透過し、反射板の記号がはっきり写っている。
図２は、天竺編みの染色加工生地を反射板の上に被せ、赤外線カメラで撮影したものである。（ａ）実施例２の生地は若干透過するが、（ｂ）比較例２は透過し、反射板の記号がはっきり写っている。
[表４]
2009127146.tif 000006
【図面の簡単な説明】
【００２５】
【図１】スムス編みの染色加工生地を反射板の上に被せ、赤外線カメラで撮影したもの。（ａ）実施例１の生地を撮影したもの、（ｂ）比較例１の生地を撮影したもの。
【図２】天竺編みの染色加工生地を反射板の上に被せ、赤外線カメラで撮影したもの。（ａ）実施例２の生地を撮影したもの、（ｂ）比較例２の生地を撮影したもの。
【図１】
2009127146.tif 000007
【図２】
2009127146.tif 000008